(57)【要約】【課題】本発明は家庭での浴槽やトイレで使用される水道水を活性化させ、浴槽や便器への湯あかや汚れの付着を防ぐとともに、浴槽や便器に滞留する湯や水に殺菌ないし制菌効果を付与する水質改良器を提供する。【解決手段】多数の透水孔が穿設された軟質合成樹脂製中空容器の外壁に銀の被覆層が形成され、該軟質合成樹脂製中空容器内に水質改良材が充填された水質改良器を浴槽やトイレの湯や水の中に浸漬することにより解決した。【選択図】  図１
2005013974.tif 000002
【特許請求の範囲】
【請求項１】
多数の透水孔が穿設された軟質合成樹脂製中空容器の外壁に銀の被膜層が形成され、該軟質合成樹脂製中空容器内に水質改良材が充填されてなる水質改良器。
【請求項２】
銀の被膜層が接着層、第１の銀鏡反応による成膜、トップコート、第２の銀鏡反応による成膜からなる請求項１記載の水質改良器。
【請求項３】
水質改良材がトルマリンおよび酸化チタン系光触媒からなる請求項１、２のいずれかに記載の水質改良器。
【発明の詳細な説明】
【０００１】
【発明の属する技術分野】
本発明は家庭の浴槽やトイレで使用される水質改良器に関する。
【０００２】
【従来の技術】
従来、入浴やトイレで使用される水は通常水道水が使用される。
【０００３】
【発明が解決しようとする課題】
しかしながら上記水道水は、塩素系殺菌剤による殺菌作用があるものの活性化されておらず、浴槽や便器に湯あかや汚れが付着しやすいとともに、該塩素系殺菌剤は持続性がなく入浴後の浴槽内の湯や便器や貯水タンク内に滞留する水の殺菌力は期待できない。
【０００４】
本発明は上記課題に鑑みなされたもので、水質改良材が充填された軟質合成樹脂製中空容器に銀を付着させることにより上記問題点を解消せんとするものである。
【０００５】
【課題を解決するための手段】
上記課題を解決するため本発明水質改良器は、多数の透水孔が穿設された軟質合成樹脂製中空容器の外壁に銀の被膜層が形成され、該軟質合成樹脂製中空容器内に水質改良材が充填されてなるものである。
【０００６】
本発明によれば、軟質合成樹脂製中空容器内の水質改良材により、水が活性化され、水自身に浄化能力が生じ、浴槽や便器に湯あかや汚れが付着しがたいとともに、軟質合成樹脂製中空容器外壁の銀被膜層により殺菌力が持続し、水中の雑菌の増殖が抑制される。
【０００７】
また本発明水質改良器は、銀の被膜層が接着層、第１の銀鏡反応による成膜、トップコート、第２の銀鏡反応による成膜からなるものである。
【０００８】
本発明によれば、第１の銀鏡反応による成膜の耐摩耗性、耐薬品性がトップコートにより改良されるが、水質改良、抗菌、殺菌効果などはトップコートにより減衰されるため、第２の銀鏡反応による成膜を施すことにより、水質改良、抗菌、殺菌効果などが補われる。
【０００９】
さらに本発明水質改良器は、水質改良材がトルマリンおよび酸化チタン系光触媒からなるものである。
【００１０】
本発明によれば、水質改良器の水質改良材の組み合わせがトルマリンおよび酸化チタン系光触媒からなるので、水の活性化作用が一層発揮され、水自身の浄化作用が一層向上する。
【００１１】
【発明の実施の形態】
以下本発明水質改良器の一実施形態を図１を参照して説明する。
【００１２】
図１においてＡは本発明水質改良器であって、軟質合成樹脂製中空容器１と水質改良材２とからなる。
【００１３】
軟質合成樹脂製中空容器１は直径が６．８〜７．２ｃｍの球形であって、中空部分の容積が１００〜１２５立方ｃｍの範囲となされている。中空部分の容積が１００立方ｃｍより小さいと水の活性化に有効な量の水質改良材２が充填されず、中空部分の容積が１２５立方ｃｍより大きいと水の浄化に有効な量の水質改良材２を充填しても空隙が残り過ぎ、使用中に軟質合成樹脂製中空容器１内で水質改良材２がぶつかり合い、摩耗や割れが生じるおそれがある。
【００１４】
１１は軟質合成樹脂製中空容器１の外壁に形成された銀の被膜層である。該銀被膜層１１はメッキ、銀鏡反応などにより施されればよく、その厚さは０．１〜０．３μｍの範囲となされている。銀被膜層１１の厚さが０．１μｍ以下であれば殺菌効果が期待できないとともに、付着力も弱く、また０．３μｍ以上であっても殺菌効果は横這いのままである。
【００１５】
上記銀被膜層１１は、軟質合成樹脂製中空容器１の外壁に直接施されてもよいが、軟質合成樹脂製中空容器１の外壁に、接着層を介して第１の銀鏡反応による成膜を施した後、トップコートを施して第１の銀鏡反応による成膜を保護し、該トップコートの外側に第２の銀鏡反応による成膜を施した４層構造としてもよい。
【００１６】
上記４層構造の場合、接着剤層の厚さは１５〜２０μｍ、第１の銀鏡反応による成膜の厚さは０．１〜０．３μｍ、トップコートの厚さは１５〜２０μｍ、第２の銀溶射塗膜の厚さは銀鏡反応による成膜の厚さは０．１〜０．３μｍとなされておればよい。
【００１７】
軟質合成樹脂製中空容器１に使用される合成樹脂としては軟質ポリ塩化ビニル、低密度ポリエチレン等であってもよいが、ペレットが半溶融状態で成型が容易であることから、ＥＶＡ樹脂（エチレン−酢酸ビニル共重合樹脂）を使用するのが好ましい。このような樹脂を回転成型により半溶融状の中空の球状体に成型し、軟質合成樹脂製中空容器１とする。
【００１８】
１２は軟質合成樹脂製中空容器１に穿設された透水孔である。軟質合成樹脂製中空容器１がＥＶＡ樹脂のペレットを半溶融状態で回転成型により作製されてた場合は、半溶融したペレット間に生じた多数の間隙が透水孔１２として利用されてもよい。
【００１９】
水質改良材２はトルマリン２１、酸化チタン系光触媒２２が使用される。
【００２０】
トルマリン２１はトルマリン鉱石を粉砕し、陶土と混合して直径５〜１０ｍｍ程度の球形に焼結するか、外径５〜１０ｍｍ、内径５〜１０ｍｍ、長さ５〜１０ｍｍの円筒形状に焼結したドラバイトと称するトルマリン焼結体が使用され、水道水に含まれる遊離塩素分の吸着効果や水の界面活性化作用を有している。
【００２１】
なお上記円筒形状に焼結したトルマリン２１に銀鏡反応に使用する溶液を含浸させ、トルマリン１００ｇに対し、銀０．２〜０．３ｇを析出して付着させてもよい。
【００２２】
また酸化チタン系光触媒２２は直径５〜１０ｍｍ程度のセラミック球状体の表面に二酸化チタンの薄膜が焼結されたものが使用され、水の親和性、浸透性が向上する。
【００２３】
トルマリン２１と酸化チタン系光触媒２２とは重量比でトルマリン１に対し酸化チタン系光触媒が０．５〜１となされる。すなわちトルマリンに対し酸化チタン系光触媒が等量か２分の１あればトルマリン２１による水の界面活性化作用と酸化チタン系光触媒２２による水の親和性、浸透性との相乗効果が最も発揮される。
【００２４】
また、該水質改良材の８０〜１００ｇが軟質合成樹脂製中空容器に充填されるが、８０ｇより少ないと水の活性作用が少なく、１００ｇより多くても水の活性作用は変わらず、１００ｇあれば十分である。
【００２５】
【実施例】
ＥＶＡ樹脂のペレットを内径が７ｃｍの回転成型機の金型に充填し、半溶融状態で継ぎ目のない球状となるよう回転成型し、軟質合成樹脂製中空容器１を製造した。
【００２６】
水質改良材２を構成するトルマリン２１は直径６〜８ｍｍ程度の球状トルマリン焼結体が使用され、酸化チタン系光触媒２２は表面に二酸化チタンの薄膜が焼結された直径６〜８ｍｍ程度のセラミック球状体が使用された。
【００２７】
上記トルマリン２１と酸化チタン系光触媒２２を重量比で１対０．５となるよう混合し、該混合した水質改良材２の９０ｇを上記軟質合成樹脂製中空容器１に充填した。
【００２８】
上記充填方法としては、軟質合成樹脂製中空容器１に約４ｃｍの長さの切り目を入れ、該切り目から上記水質改良材２を充填した後、該切り目を１８０〜２００℃に加熱された箆状の鏝で溶着すればよい。
【００２９】
次いで水質改良材２が充填された軟質合成樹脂製中空容器１の外壁に銀の被膜層を施した。すなわち軟質合成樹脂製中空容器１の表面に下地処理をした後、銀を溶解した反応液と還元液（両液とも株式会社表面化工研究所製）のいずれも希釈液で１５〜３０倍に希釈した後、２液空中混合噴霧し、銀鏡反応による銀の被膜層を形成した。噴霧量は軟質合成樹脂製中空容器１個あたり８０〜１２０ｇであった。
【００３０】
このようにして作製された水質改良器を浴槽に入れ、湯を沸かしたところ、浴槽内に湯あかやぬめりがほとんど付着しなかった。またトイレの貯水タンクに入れておいたところ、便器の汚れが付着しにくくなった。
【００３１】
また外壁に銀の被膜層を施した軟質合成樹脂製中空容器を水中に浸漬し、酸化還元電位を測定したところ、１時間で５００〜５５０ｍｖであった。なお該銀の被膜層を施した軟質合成樹脂製中空容器を浸漬する前の水の酸化還元電位は６５０〜７００ｍｖであり、１時間で酸化還元電位がほぼ２２％改善された。
【００３２】
さらに銀の被膜層による抗菌作用を調べるため、２種類の試験菌種を用いて次のような試験をおこなった。
【００３３】
まず、０．１〜０．３μｍの厚さに銀被膜層が形成された不織布を１０×１０ｍｍの正方形に切り取って試験片とし、該試験片を用いてＨａｌｏ法に準じた定性試験をおこなった。
【００３４】
第１の試験菌種としてブドウ球菌（Ｓｔａｐｈｙｌｏｃｏｃｃｕｓ  ａｕｒｅｕｓ  ＭＲＳＡ）（臨床分離株）が１ｍｌあたり１０００万個以上含む液を感受性検査用培地（日水）に塗布した後、上記試験片を載置し、３５℃±１℃で２４ｈ±２ｈ培養した結果、試験片の周囲に菌の発育阻止体が０．５〜１．０ｍｍの幅で認められた。
【００３５】
第２の試験菌種としてレジオネラ菌（Ｌｅｇｉｏｎｅｌｌａ  ｐｎｅｕｍｏｐｈｉｌａ）（環境分離株）が１ｍｌあたり１０００万個以上含む液をＢ−ＣＹＥα寒天培地（栄研）に塗布した後、上記試験片を載置し、３５℃±１℃で３日間培養した結果、試験片の周囲に菌の発育阻止体が５〜１０ｍｍの幅で認められた。
【００３６】
【発明の効果】
以上詳述したように、本発明水質改良器は、軟質合成樹脂製中空容器内の水質改良材により、水が活性化され、水自身に浄化能力が生じ、浴槽や便器に湯あかや汚れが付着しがたいとともに、軟質合成樹脂製中空容器外壁の銀被膜層により殺菌力が持続し、水中の雑菌の増殖が抑制され、浴槽や便器のぬめりや水の濁りが防止される。
【００３７】
また本発明水質改良器は、水質改良材の組み合わせがトルマリンおよび酸化チタン系光触媒からなるので、水の活性化作用が一層発揮され、水自身の浄化作用が一層向上する。
【図面の簡単な説明】
【図１】本発明水質改良器の一部切欠正面図である。
【図２】本発明水質改良器に使用される軟質合成樹脂製中空容器の一部切欠断面図である。
【符号の説明】
Ａ    水質改良器
１    軟質合成樹脂製中空容器
１１  銀被膜層
１２  透水孔
２    水質改良材
２１  トルマリン
２２  酸化チタン系光触媒
【図１】
2005013974.tif 000003
【図２】
2005013974.tif 000004